【事件の表示】
　特許第６５６８２５１号発明「液状組成物及び被覆方法」の特許異議申立事件について、次のとおり決定する。
【結　論】
　特許第６５６８２５１号の請求項１〜３に係る特許を維持する。
【理　由】
第１　手続の経緯 
　特許第６５６８２５１号（以下、「本件特許」という。）の請求項１〜３に係る特許についての出願は、平成３０年３月１日（優先権主張　平成２９年３月２日（日本）、平成２９年８月２１日（日本））の出願であって、令和１年８月９日にその特許権の設定登録がされ、同年８月２８日に特許掲載公報が発行されたものである。
　その後、令和２年２月２８日に、本件特許の請求項１〜３に係る特許に対して、特許異議申立人である佐藤　彰芳（以下、「申立人」という。）により、特許異議の申立てがされた。
　　 　　 
第２　本件発明　　　 
　本件特許の請求項１〜３に係る発明（以下、請求項１〜３に係る発明を、順に「本件発明１」等といい、これらをまとめて、「本件発明」ともいう。）は、それぞれ、その特許請求の範囲の請求項１〜３に記載された事項により特定される、次のとおりのものである。
　　 
「【請求項１】
　ポリイソシアネート化合物と混合することによりフォームを形成する液状組成物であって、
　ポリオール化合物、発泡剤、触媒、整泡剤、及びリン化合物を含有し、
　上記リン化合物として、粉状リン化合物と液状リン化合物を含み、
　上記粉状リン化合物が、密度１．８ｇ／ｃｍ３以下のホスフィン酸塩化合物を含み、
　上記液状リン化合物が、有機リン酸エステル化合物を含み、  
　粘度が５００ｍＰａ・ｓ以下であることを特徴とする液状組成物。
【請求項２】
　上記粉状リン化合物の含有量が、上記ポリオール化合物の固形分１００重量部に対し、１〜３００重量部であることを特徴とする請求項１記載の液状組成物。
【請求項３】
　請求項１または２記載の液状組成物と、ポリイソシアネート化合物とを混合して、基材に塗付し、当該基材をフォームで被覆することを特徴とする被覆方法。」
第３　特許異議申立書に記載された取消理由の概要 
　請求項１〜３に係る発明は、下記１〜４のとおりの取消理由があるから、本件特許の請求項１〜３に係る特許は、特許法第１１３条第２号又は第４号に該当し、取り消されるべきものである。証拠方法として、下記５の甲第１号証〜甲第１０号証（以下、それぞれ「甲１」等という。）を提出する。
１　取消理由１（進歩性）
　請求項１〜３に係る発明は、本件特許出願前に日本国内又は外国において、頒布された下記の甲１に記載された発明、甲１〜甲１０に記載された事項に基いて、本件特許出願前にその発明の属する技術の分野における通常の知識を有する者が容易に発明をすることができたものであるから、請求項１〜３に係る特許は、特許法第２９条第２項の規定に違反してされたものである。
２　取消理由２（実施可能要件）
　本件特許は、明細書の記載が下記の点で不備のため、特許法第３６条第４項第１号に規定する要件を満たしていない特許出願に対してされたものである。
　本件発明２の「上記ポリオール化合物の固形分１００重量部」に関して、発明の詳細な説明には、ポリオールの固形分について何ら明示されておらず、また、実施例で使用された「ポリオール」がどの程度の固形分を有するものであるかも明示されていないから、発明の詳細な説明は、当業者が本件発明２及び３の実施をすることができる程度に明確かつ十分に記載していない。
３　取消理由３（サポート要件）
　本件特許は、特許請求の範囲の記載が下記の点で不備のため、特許法第３６条第６項第１号に規定する要件を満たしていない特許出願に対してされたものである。
３−１　本件発明２の「粉状リン化合物の含有量が、上記ポリオール化合物の固形分１００重量部に対し」に関して、発明の詳細な説明には、「ポリオール化合物」がどの程度の固形分を有するものであるのかについて何ら明示されておらず、また、「ポリオール化合部の１００重量部」を意味するものであるとした場合、本件発明２の「１〜３００重量部」のうち、１１０重量部超〜３００重量部以下の範囲で本件発明の目的を奏することが明らかにされていないから、本件発明２及び３は発明の詳細な説明に記載された範囲を超えるものである。
３−２　本件発明１の「粘度が５００ｍＰａ・ｓ以下である」に関して、発明の詳細な説明に、本件発明の効果を奏する実施例として明示されている液状組成物は、粘度が８５〜２８０ｍＰａ・ｓの範囲内にある組成物のみであり、本件発明１〜３は発明の詳細な説明に記載された範囲を超えるものである。
４　取消理由４（明確性要件）
　本件特許は、特許請求の範囲の記載が下記の点で不備のため、特許法第３６条第６項第２号に規定する要件を満たしていない特許出願に対してされたものである。
　本件発明２及び３における「上記ポリオール化合物の固形分１００重量部」とは具体的に何を意味するものであるのかが不明確であるから、本件発明２及び３は明確でない。
５　証拠方法
甲１：特開２００３−２３１７２８号公報
甲２：「難燃剤データ集　主要難燃剤解説　ハロゲン化リン酸エステル」、online、日本難燃剤協会、［２０２０年２月２５日検索］、インターネット、＜ＵＲＬ：https://frcj.jp/2015/data/kaisetsu7.html＞
甲３：中国特許出願公開第１０５３３０８１８号明細書
甲４：“Aluminum Diethylphosphinate (CAS#225789-38-8) GreenScreenR（当審注：Ｒは丸付文字。以下同様。） for Safer Chemicals(GreenScreenR) Assessment”, ToxServices　LLC, ２０１６年１０月３１日
甲５：「ＳＡＦＥＴＹ　ＤＡＴＡ　ＳＨＥＥＴ　ＥＸＯＬＩＴ　ＯＰ　１２３０」、Clariant Produkte社、２０１５．８．１４（印刷日）　 
甲６：「クラリアントケミカルズ株式会社　ホスフィン酸金属塩系　ＥＸＯＬＩＴ　ＯＰ１２００、ＯＰ１３００、ＯＰ１４００、ＯＰ９００シリーズの特徴」、online、［２０２０年１月１０日検索］、インターネット、
＜ＵＲＬ:http://www.ogcorp.co.jp/clariant/nannen/organic-phosphorus.html＞
甲７：「メチルホスホン酸ジメチル」、online、ChemicalBook Inc.社、［２０２０年２月５日検索］、インターネット、＜URL:https://www.chemicalbook.com/ChemicalProductProperty_JP_CB8418753.htm＞
甲８：国際公開第２０１５／１２８２１３号
甲９：西澤仁、「難燃性高分子材料（ＩＩＩ）　難燃剤」、日本ゴム協会誌、第８６巻、第１１号、２０１３年、３４１〜３４７頁
甲１０：「職場の安全サイト　安全データシート　りん酸クレジルジフェニル」、厚生労働省、２０１４年３月３１日（作成日）
第４　当審の判断
　以下に述べるように、特許異議申立書に記載した取消理由１〜４によっては、本件特許の請求項１〜３に係る特許を取り消すことはできない。
１　甲１を主引用文献とする取消理由１について 
（１）甲号証に記載された事項
ア　甲１に記載された事項及び甲１に記載された発明 
　甲１には次の記載がある。
（ア）「【請求項１】  ポリイソシアネート成分と、ヒドロキシ成分、触媒、整泡剤及びその他の助剤を混合した配合液と、発泡剤とをミキシングヘッドで混合してエアレススプレー発泡させることにより硬質ポリウレタンフォームを製造する方法において、発泡剤としてハイドロフルオロカーボンをミキシングヘッド又はミキシングヘッドに到る導管に直接導入して混合する方法であって、該配合液及び／又はポリイソシアネート成分の粘度が２０℃において５００ｍＰａ・ｓ以下であることを特徴とする硬質ポリウレタンフォームの製造方法。」
（イ）「【０００８】
【発明が解決しようとする課題】ヒドロキシ成分であるポリオールに対する溶解性が低く、プレミックス安定性に劣るＨＦＣ２４５ｆａやＨＦＣ３６５ｍｆｃであっても、特許第３３０９３３５号公報の方法に従って、ヒドロキシ成分に触媒や整泡剤等と共に混合せずに、このようにミキシングヘッド又はミキシングヘッドに到る導管に直接導入して混合することにより、良好な発泡安定性のもとに硬質ポリウレタンフォームを製造することが可能となるが、より一層の発泡安定性の改善が望まれる。
【０００９】本発明は、発泡剤として、特にＨＦＣ２４５ｆａ及び／又はＨＦＣ３６５ｍｆｃを用いる場合の発泡安定性をより一層改善し、高品質の硬質ポリウレタンフォームを安定に製造することができる硬質ポリウレタンフォームの製造方法を提供することを目的とする。」
（ウ）「【００２１】（２）  ヒドロキシ成分
ヒドロキシ成分としては、アジピン酸、コハク酸、フタル酸等の多塩基酸とエチレングリコール、プロピレングリコール等のヒドロキシ化合物との重縮合反応、或いはラクトン類の開環重合によって得られるポリエステルポリオールや、グリセリン、シュークロース、エチレンジアミン、トリレンジアミン等にエチレンオキサイド、プロピレンオキサイド等のアルキレンオキサイドを開環付加重合して得られるポリエーテルポリオール類などがあり、各々単独で或いは２種類以上を組み合わせて使用することができる。」
（エ）「【００３８】また、本発明においては、上記以外の任意の成分、例えば難燃剤、充填剤等も本発明の目的を妨げない範囲で使用することができる。
【００３９】本発明においては、ヒドロキシ成分、触媒、整泡剤及びその他の助剤を混合した配合液（この配合液は発泡剤を含んでいても良い。）、及び／又はポリイソシアネート成分として、２０℃における粘度が５００ｍＰａ・ｓ以下、好ましくは３００ｍＰａ・ｓ以下のものを用いる。配合液及び／又はポリイソシアネート成分の２０℃における粘度が５００ｍＰａ・ｓを超えると、ミキシングヘッド又はミキシングヘッドに到る導管に、ＨＦＣ２４５ｆａ及び／又はＨＦＣ３６５ｍｆｃを直接導入して混合する場合に、ＨＦＣ２４５ｆａ及び／又はＨＦＣ３６５ｍｆｃの混合性が十分でなく、本発明による発泡安定性の改善効果を得ることができない。本発明においては、配合液とポリイソシアネート成分との混合安定性の面から、特に、配合液及びポリイソシアネート成分として共に２０℃における粘度が５００ｍＰａ・ｓ以下、好ましくは３００ｍＰａ・ｓ以下のものを用いることが望ましい。」
（オ）「【００４１】一方、配合液については、粘度低減のために、その他の助剤として発泡剤、整泡剤又は触媒として作用する化合物以外の化合物であって、１分子中の活性水素の数が０又は１である低ＡＨ化合物を、ヒドロキシ成分１００重量部に対して総重量部数で１０〜４０重量部含有することが好ましい。配合液にこのような低ＡＨ化合物を含有させることにより、配合液の粘度を低下させることができ、ＨＦＣ２４５ｆａ及び／又はＨＦＣ３６５ｍｆｃの混合性を高めることができる。
【００４２】この低ＡＨ化合物としては、難燃剤、可塑剤として添加される化合物などがあり、リン酸エステル系化合物及び／又はアルキルフェノール系化合物が、粘度低減効果に優れるのみならず、フォームの燃焼性を抑制し、高い難燃性を得ることができることから好ましい。
【００４３】このような低ＡＨ化合物としては、具体的には、次のようなものが挙げられる。即ち、リン酸エステル系化合物としては、難燃剤として添加されるトリスモノクロロプロピルフォスフェート、ジメチルメチルフォスフェートや、可塑剤として添加されるトリクレジルフォスフェート、トリブチルフォスフェート、トリエチルフォスフェート等が挙げられる。また、アルキルフェノール系化合物としては、難燃剤やヒドロキシ成分相互の相溶化剤として添加されるノニルフェノールやノニルフェノールにエチレンオキサイドやプロピレンオキサイドを開環付加重合させた化合物等が挙げられる。」
（カ）「【実施例】以下に実施例及び比較例を挙げて本発明をより具体的に説明する。
【００５０】なお、実施例及び比較例における硬質ポリウレタンフォームの製造に用いた原料は次の通りである。
【００５１】ポリオールＡ：  第一工業製薬（株）製  マンニッヒ変性ポリエーテルポリオール（ノニルフェノールをジエタノールアミンとホルムアルデヒドによりマンニッヒ変性して得られた末端変性基に、エチレンオキサイド及びプロピレンオキサイドを開環付加重合して得られたポリエーテルポリオール）
水酸基価：  ７５０ｍｇ−ＫＯＨ／ｇ
粘度（２５℃）：  １７００ｍＰａ・ｓ
ポリオールＢ：  東邦理化（株）製  フタル酸／ノナン酸ベースポリエステルポリオール（ジエチレングリコールと、酸成分としてのフタル酸及びノナン酸とから得られたポリエステルポリオール。ポリオールＢ中のノナン酸ベースポリエステルポリオールの割合は２０重量％で、残部がフタル酸ベースポリエステルポリオールである。）
水酸基価：  ２７０ｍｇ−ＫＯＨ／ｇ
粘度（２５℃）：  ３９０ｍＰａ・ｓ
ポリオールＣ：  東邦理化（株）製  ｏ−フタル酸ベースポリエステルポリオール「ＰＬ−２００１」水酸基価：  ２６０ｍｇ−ＫＯＨ／ｇ粘度（２５℃）：  ９８０ｍＰａ・ｓ
ポリオールＤ：  東邦理化（株）製  ジエチレングリコール及びノニルフェノールと、ｍ，ｐ−フタル酸とから得られたポリエステルポリオール「ＰＬ  ＪＰ−８０１」
水酸基価：  ２９５ｍｇ−ＫＯＨ／ｇ
粘度（２５℃）：  ５００ｍＰａ・ｓ
ポリオールＥ：東邦理化（株）製  フタル酸ベースポリエステルポリオール「ＰＬ−２５２」
水酸基価：２５０ｍｇ−ＫＯＨ／ｇ
粘度（２５℃）：３５００ｍＰａ・ｓ
ポリオールＦ：  東邦理化（株）製  テレフタル酸／ノナン酸／ステアリン酸ベースポリエステルポリオール（トリエチレングリコール及びジエチレングリコールと、酸成分としてのフタル酸、ノナン酸及びテレフタル酸とから得られたポリエステルポリオール。ポリオールＦ中のノナン酸ベースポリエステルポリオール及びステアリン酸ベースポリエステルポリオールの割合は合計で２０重量％で、残部がフタル酸ベースポリエステルポリオールである。）
水酸基価：  １９０ｍｇ−ＫＯＨ／ｇ
粘度（２５℃）：  ９００ｍＰａ・ｓ
ポリオールＧ：  第一工業製薬（株）製  マンニッヒ変性ポリエーテルポリオール（ノニルフェノールをホルムアルデヒドとジエタノールアミンによりマンニッヒ変性して得られた末端変性基に、プロピレンオキサイドを開環付加重合して得られたポリエーテルポリオール）
水酸基価：  ３１５ｍｇ−ＫＯＨ／ｇ
粘度（２５℃）：  １３００ｍＰａ・ｓ
ポリイソシアネート：日本ポリウレタン工業（株）製  粗製ジフェニルメタンジイソシアネート「コロネート１１５６」（ＮＣＯ％：３０．５）
難燃剤Ａ：大八化学（株）製  「ＴＣＰＰ」（トリスモノクロロプロピルフォスフェート）
難燃剤Ｂ：アクゾノーベル（株）製  トリブチルフォスフェート（低ＡＨ化合物）
整泡剤：  東レダウコーニングシリコン（株）製「ＳＨ１９３」（ジメチルシロキサンとポリエーテルのブロックコポリマー）
触媒Ａ：  花王（株）製  テトラメチルヘキサメチレンジアミン「カオライザーＮｏ．１」
触媒Ｂ：  日本化学産業（株）製  オクチル酸カリウム溶液「プキャット１５Ｇ」
触媒Ｃ：  日本化学産業（株）製  オクチル酸鉛のフタル酸ジオクチル溶液「ニッカオクチックス」（鉛濃度１７重量％）
発泡剤Ａ：  旭硝子（株）製  １，１，１，３，３−ペンタフルオロプロパン（ＨＦＣ２４５ｆａ）
発泡剤Ｂ：  旭硝子（株）製  １，１，１，３，３−ペンタフルオロブタン（ＨＦＣ３６５ｍｆｃ）
発泡剤Ｃ：  水
【００５２】また、エアレス混合タイプの高圧スプレー発泡機システムとしては、図１に示す構成のガスマーモデルＨＦ１６００ユニット（ガスマー社製）を用いた。
【００５３】実施例１〜５、比較例１，２
表１に示す配合処方に従ってまず配合液Ａを調製すると共に、発泡剤Ａとポリイソシアネートとを用意した。次いで、図１に示すように、タンク１０からの配合液Ａとタンク１１からのポリイソシアネートは各々メインポンプ３Ａ，３Ｂから、ボンベ１２Ａ，１３Ｂからの発泡剤Ａは、窒素ガスボンベ１３Ａ，１３Ｂからの窒素ガスにより背圧約５ｋｇ／ｃｍ２をかけながら各々サブユニットポンプ（ガスマー社製：発泡補助剤比例ポンプ）４Ａ，４Ｂから、表１に示す混合割合となるようにそれぞれミキサー２Ａ，２Ｂに圧送し、ヒーター６，ホースヒーター７を経てミキシングヘッド８から、縦９１０ｍｍ、横９１０ｍｍ、厚さ１０ｍｍの珪酸カルシウム板に室温（８〜１０℃）の雰囲気下でスプレー発泡した。なお、原料の吐出時温度は３５℃とし、エアポンプのシリンダー５の空気圧は０．５ＭＰａとなるように電磁バルブ１４の開度を調整した。また、珪酸カルシウム板の温度は雰囲気温度と等しく設定した。硬質ポリウレタンフォームは、スプレーの１層の厚さを５〜１０ｍｍ程度とし、下吹き層を含め３回積層し、総厚みが２５ｍｍ程度になるように吹き付けた。
【００５４】なお、イソシアネート指数は表１に示す通りであり、２０℃における配合液Ａの粘度及び比重と、ポリイソシアネートの粘度及び比重は表１に示す通りである。また、調製された配合液Ａの安定性、発泡剤Ａの混入安定性は表１に示す通りであった。
【００５５】表１中、※１の発泡剤Ａの混合量（体積％）は下記式により算出される値である。
【００５６】
【数１】
・・・
【００５７】用いたエアレススプレー発泡機は、図１に示すようにサブユニットを２系統有するものであり、サブユニットポンプ４Ａ，４Ｂは上記式で算出される発泡剤Ａの混合量として、最大混合量が各々４体積％で合計で８体積％である。
【００５８】得られた硬質ポリウレタンフォームについて、コア密度を測定すると共に、フライアビリティの評価を行い、結果を表１に示した。なお、コア密度はＪＩＳＡ  ９５２６：１９９４に準拠して測定した。また、フライアビリティの程度はフォームの感触によって評価した。また、施工性（スプレーパターン）を下記の評価基準で評価し、結果を表１に併記した。良好：床面より１ｍの高さからスプレーガンを床に対し鉛直に向けて１秒間発泡したときに形成されるフォームの径が３５〜４５ｃｍであるもの。不良：上記フォームの径が３５ｃｍ以下であるもの。
【００５９】
【表１】
【００６０】表１より、本発明によれば、良好な施工性のもとに、高品質の硬質ポリウレタンフォームを得ることができることがわかる。」
　甲１の上記（ア）には、「ポリイソシアネート成分と、ヒドロキシ成分、触媒、整泡剤及びその他の助剤を混合した配合液と、発泡剤とをミキシングヘッドで混合してエアレススプレー発泡させることにより硬質ポリウレタンフォームを製造する方法において、発泡剤としてハイドロフルオロカーボンをミキシングヘッド又はミキシングヘッドに到る導管に直接導入して混合する方法であって、該配合液の粘度が２０℃において５００ｍＰａ・ｓ以下であること」が記載されており、上記配合液は、ポリイソシアネート成分及び発泡剤とミキシングヘッドで混合され、エアレススプレー発泡により硬質ポリウレタンフォームを製造するものである。
　そして、甲１の実施例１には、上記配合液の具体例として、ポリオールＡ（マンニッヒ変性ポリエーテルポリオール）３０重量部、ポリオールＢ（フタル酸／ノナン酸ベースポリエステルポリオール）５０重量部、ポリオールＤ（ジエチレングリコール及びノニルフェノールと、ｍ,ｐ−フタル酸とから得られたポリエステルポリオール「ＰＬ　ＪＰ−８０１」）２０重量部、難燃剤Ａ（「ＴＣＰＰ」（トリスモノクロロプロピルフォスフェート））２０重量部、整泡剤（「ＳＨ１９３」（ジメチルシロキサンとポリエーテルのブロックコポリマー））１重量部、触媒Ａ（テトラメチルヘキサメチレンジアミン「カオライザーＮｏ．１」）１重量部、触媒Ｂ（オクチル酸カリウム溶液「ブキャット１５Ｇ」）４重量部、触媒Ｃ（オクチル酸鉛のフタル酸ジオクチル溶液「ニッカオクチックス」（鉛濃度１７重量％））２重量部、発泡剤Ｂ（１，１，３，３−ペンタフルオロブタン（ＨＦＣ３６５ｍｆｃ））２２重量部からなり、粘度が２０℃において２２０ｍＰａ・ｓである配合液Ａが記載されている。
　そうすると、甲１には、次の発明が記載されている。
「ポリイソシアネート成分及び発泡剤とミキシングヘッドで混合され、エアレススプレー発泡により硬質ポリウレタンフォームを製造するための配合液であって、ポリオールであるマンニッヒ変性ポリエーテルポリオール３０重量部、ポリオールであるフタル酸／ノナン酸ベースポリエステルポリオール５０重量部、ジエチレングリコール及びノニルフェノールと、ｍ,ｐ−フタル酸とから得られたポリオールであるポリエステルポリオール２０重量部、難燃剤であるトリスモノクロロプロピルフォスフェート（ＴＣＰＰ）２０重量部、整泡剤であるジメチルシロキサンとポリエーテルのブロックコポリマー１重量部、触媒であるテトラメチルヘキサメチレンジアミン１重量部、触媒であるオクチル酸カリウム溶液４重量部、触媒であるオクチル酸鉛のフタル酸ジオクチル溶液２重量部、発泡剤である１，１，３，３−ペンタフルオロブタン２２重量部からなり、粘度が２０℃において２２０ｍＰａ・ｓである配合液」（以下、「甲１発明」という。）
イ　甲２に記載された事項
　甲２には次の事項が記載されている。
「主要難燃剤解説
ハロゲン化リン酸エステル
・・・
トリス（β−クロロプロピル）ホスフェート　　（TCPP）　CASE番号　１３６７４−８４−５」
　・・・
　製品は何れも液体で、ウレタンとは反応しません。」（「特徴・要約」の項）
ウ　甲３に記載された事項
　甲３には次の記載がある（当審訳）。
（ア）　「特許請求の範囲
１．以下を特徴とする難燃性ポリウレタン硬質フォーム材料：
質量パーセントで、原料成分は以下を含む。
ポリエーテルポリオール　２０〜３０％
触媒　３５〜４５％
発泡剤　１〜５％
整泡剤　１〜５％
難燃剤化合物　２〜８％
ナノ相乗剤　２５〜３５％
ポリメチレンポリフェニルイソシアネート　２〜５％
ここで、難燃剤化合物は、難燃剤と炭素化剤との重量比１：１から５：１の混合物であり、難燃剤は、リン酸エステル、ポリリン酸アンモニウム、リン酸メラミン化合物、メラミンシアヌル酸塩、及び次亜リン酸塩（ホスフィン酸塩）の１つ以上の組み合わせ。
２．前記リン酸エステルが、ジメチルメチルホスホネート、ジエチルエチルホスホネート、ビスフェノールＡビス（ジフェニルホスフェート）およびレゾルシノール（ジフェニルホスフェート）、である、請求項１に記載の難燃性ポリウレタン硬質フォーム材料。」
（イ）「背景技術
［０００２］ポリウレタンフォームは優れた断熱材であり、同じ断熱効果の下で、ポリウレタンフォームの厚さはＥＰＳの半分に過ぎまない。ポリウレタンフォームは、微小孔密度が小さく、優れた機械的特性、低い熱伝導率、強力な断熱性、耐老化性、耐薬品性などの利点があるため、広く使用されている。シンプルな家、壁、暖房用パイプ、ドア、窓の断熱材として使用される。さまざまな物理的特性の要件に応じて、ポリウレタン硬質フォームはさまざまな形状にすることができる。また、成形のために現場で直接スプレーすることもできる。
・・・
［０００６］本発明の目的は、先行技術の欠点を克服し、より良好な環境保護、難燃性能、断熱性能および機械的特性を有する難燃性ポリウレタン硬質フォーム材料を提供することである。
・・・
［０００８］上記の技術的問題を解決するために、本発明で採用される技術的解決手段は次のとおりである。
以下を特徴とする難燃性ポリウレタン硬質フォーム材料：
質量パーセントで、原料成分は以下を含む。
ポリエーテルポリオール　　　　　　　　　２０〜３０％
触媒　　　　　　　　　　　　　　　　　　３５〜４５％
発泡剤　　　　　　　　　　　　　　　　　１〜５％
整泡剤　　　　　　　　　　　　　　　　　１〜５％
難燃剤化合物　　　　　　　　　　　　　　２〜８％
ナノ相乗剤　　　　　　　　　　　　　　　２５〜３５％
ポリメチレンポリフェニルイソシアネート　２〜５％
ここで、難燃剤化合物は、難燃剤と炭素化剤との重量比１：１から５：１の混合物であり、難燃剤はリン酸エステル、ポリリン酸アンモニウム、リン酸メラミン化合物、メラミンシアヌル酸塩、及び次亜リン酸塩（ホスフィン酸塩）の１つ以上の組み合わせ。
（ウ）「［０００９］好ましくは、リン酸エステルが、ジメチルメチルホスホネート、ジエチルエチルホスホネート、およびビスフェノールＡビス（ジフェニルホスフェート）である。また、レゾルシノール（ジフェニルホスフェート）の１つ以上の組み合わせ。
・・・
［００１１］好ましくは、次亜リン酸塩（ホスフィン酸塩）が、次亜リン酸塩、ジエチルホスフィン酸塩（アルミニウムジエチルホスファイト、ADPなど）、フェニルホスフィン酸塩（フェニルホスフィネートなど）・・・の組み合わせである。
・・・
［００１４］好ましくは、触媒は、エチレンジアミン、シクロヘキシルアミン、オクタン酸カリウム、および酢酸カリウムのうちの１つである。
［００１５］好ましくは、整泡剤はシリコーン整泡剤であり、発泡剤は水である。
［００１６］好ましくは、ナノ相乗剤は、ナノスラグ、ナノ膨張パーライト粉末、ナノモレキュラーシーブおよびナノモンモリロナイトの１つまたは組み合わせである。」
（エ）「［００１７］上記の難燃性ポリウレタン硬質フォーム材料の調製方法は次のとおりである。
配合比に従ってポリエーテルポリオール、触媒、整泡剤、発泡剤を量り取り、８００〜１２００ｒｐｍの撹拌速度で３０〜９０秒間混合し、その後、難燃剤化合物とナノ相乗剤を加えて続行する。３０〜９０秒間撹拌し、最後にポリメチレンポリフェニルイソシアネートを加え、１０〜２０秒間混合し続け、すぐに金型に流し込み、硬化および成形後、難燃性ポリウレタン硬化フォーム材料が得られる。」
（オ）「［００２１］実施例１
この実施形態における難燃性ポリウレタン硬質フォーム材料を調製するための原料配合は以下のとおりである：
ポリエーテルポリオール４１１０　　２２％
エチレンジアミン　３％
水　３％
シリコーン整泡剤　２％
ジエチルホスフィン酸アルミニウム　１１％
ピロリン酸ピペラジン　８％
ＤＭＭＰ　１１％
ナノモレキュラシーブ　５％
ポリメチレンポリフェニルイソシアネート　３５％」
エ　甲４に記載された事項
　甲４には次の記載がある。
（ア）「Chemical Name: Aluminium diethylphosphinate 
・・・
Also called: Exolit OP 930; Exolit OP 935; Exolit OP 945; Exolit OP 1230; Exolit OP 1240; Aluminium diethylphosphinate; Aluminium tris(diethylphosphinate) 」（２頁９〜１３行）
（当審訳：化学名：ジエチルホスフィン酸アルミニウム
・・・
別名：Exolit OP 930; Exolit OP 935; Exolit OP 945; Exolit OP 1230; Exolit OP 1240; ジエチルホスフィン酸アルミニウム；トリス（ジエチルホスフィン酸）アルミニウム
（イ）「Physicochemical Properties of Aluminum Diethylphosphinate
Aluminum Diethylphosphinate is a white, fine-grade powder under standard temperature and pressure.
・・・
Table 3: Physical and Chemical Properties of Aluminum diethylphosphinate
(CAS #225789-38-8)
Property　　　　　　　　Value　　　　　　　　　　Reference
Molecular formula　　　 3[C4H11PO2].Al　　　　　　U.S.EPA 2014
・・・
Physical state　　　　　Solid　　　　　　　　　　U.S. EPA 2014
Appearance　　　　　　　White,fine-grade powder　Clariant2010
・・・
Density/specific gravity　1.2 g/cm3 at 4℃　　　　NICNAS 2005
　　　　　　　　　　　　　　　　　　　　　　　　　U.S. EPA 2015b　
・・・ 」（５頁２５行〜６頁４行）
（当審訳：ジエチルホスフィン酸アルミニウムの物理化学的特性
　ジエチルホスフィン酸アルミニウムは、標準温度及び圧力下で白色の微粉末である。・・・
表３：ジエチルホスフィン酸アルミニウム(CAS #225789-38-8)の物理的および化学的特性
特性　　　　　　　　　    　　　   数値　　　　　　　　     参照　
分子式　　　　　　　　　　3[C4H11PO2].Al　　　　　　U.S. EPA 2014
物理状態　　　　　　　　　　固体　　　　　　　　　U.S. EPA 2014　
外観　　　　　　　　　　　白色、微細粉　　　　　　Clariant 2010　
・・・
密度／比重　　　　　　　１．２ｇ／ｃｍ3（４℃）　　NICNAS 2005
　　　　　　　　　　　　　　　　　　　　　　　　  U.S. EPA 2015b）
オ　甲５に記載された事項
　甲５には次の記載がある。
（ア）「SAFETY DATA SHEET　　　　　　　　　　　　　　　　CLARIANT
EXOLIT OP 1230
・・・
SECTION 1.IDENTIFICATION
Identification of the　　　　　　CLARIANT Produkte (Deutschland)GmbH
company:
・・・
Trade name:　　　　　　　　　　　EXOLIT OP 1230
・・・
Primary product use:　　　　　　 Flame retardants　」（１頁第１章）
（当審訳：第１章．出所確認
製造元：　　　　クラリアント・プロダクト・ドイツ　ゲーエムベーハー
・・・
商品名：　　　　EXOLIT OP 1230
・・・
主な用途：　　　難燃剤）
（イ）「SECTION 9. PHYSICAL AND CHEMICAL PROPERTIES
Appearance 　　　　　　: powder
Colour　　　　　　　　 : white
・・・
Density 　　　　　　　：1.35g/cm3（23℃）
　　　　　　　　　　　　Method：92/69/EEC,A.3.」（４頁第９章）
（当審訳：第９章．物理的および化学的特性
外観　　　　　　　　　：粉末
・・・
密度　　　　　　　　　：１．３５ｇ／ｃｍ３（２３℃）
　　　　　　　　　　　　方法：指令92/69/EEC,A.3.
・・・） 　　
カ　甲６に記載された事項
　甲６には次の記載がある。
「ホスフィン酸金属塩系
・・・
ＥＸＯＬＩＴ　ＯＰ１２００、ＯＰ１３００、ＯＰ１４００シリーズ
ＥＸＯＬＩＴ　ＯＰシリーズは、ガラス繊維入りポリアミドやＰＢＴ、ＰＥＴ等のポリエステルの難燃剤として、広く用いられてきました。
・・・
一方で、ハロゲンフリータイプのホスフィン酸金属塩系難燃剤であるＥＸＯＬＩＴ　ＯＰシリーズは、従来の難燃剤に比べ、優れた電気特性、低比重、高い耐熱安定性に加えて、白色のため、部品の着色性に自由度を持たせることが可能です。
また、難燃剤自体の比重が小さいため、他の難燃剤に比べ製品の軽量化に寄与します。
特性データ　　　　　　　　　　ＯＰ１２３０　・・・
・・・
密度（２０℃、g/cm3）　　　　　約１．３５　・・・
・・・
主な用途　　　　　　 　　　　　芳香族ＰＡ　・・・」
キ　甲７に記載された事項
　甲７には次の記載がある。
「メチルホスホン酸ジメチル
・・・
CAS番号： 756-79-6
化学名： メチルホスホン酸ジメチル
別名： メチルホスホン酸ジメチル;ジメチル＝メチルホスホナト;ジメチル＝メチルホスホナート;ジメチルメチルホスホナート
英語化学名： Dimethyl methylphosphonate
英語別名：DMMP;Metaran;pyroldmmp;NSC62240;fyroldmmp;Fyrol dmmp;NCI-C54762;Pyrol DMMP;Reoflam DMMP;Furan tf 2000
・・・
Molecular Formula： C3H9O3P
Formula Weight： 124.08
・・・
メチルホスホン酸ジメチル 物理性質
融点：＜50°
沸点：181℃(lit.)
比重(密度) :1.145g/mL at 25℃(lit.)
・・・
外見：Liquid
色：Clear colorless
比重：1.16
・・・」
ク　甲８に記載された事項
　甲８には次の記載がある（当審注：記載事項及び記載箇所は、申立人が甲８の翻訳文として提出した特表２０１７−５０６６９７号公報に基づく。）。
（ア）「【特許請求の範囲】
【請求項１】
少なくとも１種の熱可塑性ポリウレタン、少なくともシアヌル酸メラミン、リン酸の誘導体及びホスホン酸の誘導体からなる群から選択された少なくとも１種の第１の含リン難燃剤（Ｆ１）、並びに、ホスフィン酸の誘導体からなる群から選択された少なくとも１種のさらなる含リン難燃剤（Ｆ２）を含む組成物。
【請求項２】
前記含リン難燃剤（Ｆ２）がホスフィン酸塩である、請求項１に記載の組成物。
【請求項３】
前記ホスフィン酸塩がホスフィン酸アルミニウム及びホスフィン酸亜鉛からなる群から選択される、請求項２に記載の組成物。
【請求項４】
前記含リン難燃剤（Ｆ１）がリン酸エステルである、請求項１から３のいずれか一項に記載の組成物。
・・・
【請求項１５】  請求項１から１４のいずれか一項に記載の組成物をケーブルシースの製造に使用する方法。」
（イ）「【発明が解決しようとする課題】
【００１４】
　したがって、先行技術から続き、本発明は、優れた機械的特性を有し、優れた難燃性を示し、且つ、同時に優れた機械的及び化学的安定性を有する難燃の熱可塑性ポリウレタンを提供することを目的とする。」
（ウ）「【００２７】
　さらに、本発明の組成物は少なくとも１種の熱可塑性ポリウレタンを含む。原則として、熱可塑性ポリウレタンは公知である。典型的には、任意に少なくとも１種の（ｄ）触媒及び／又は（ｅ）通例の補助剤及び／又は添加剤の存在下で、成分（ａ）イソシアネートと、（ｂ）イソシアネート反応性化合物と、任意に（ｃ）鎖延長剤と反応させることにより製造される。成分（ａ）イソシアネート、（ｂ）イソシアネート反応性化合物、及び任意に（ｃ）鎖延長剤は、個別に又は共に、構成成分とも称される。」
（エ）「【００８２】
　また、本発明は、コーティング、減衰要素（damping elements）、ベローズ（bellows）、フィルム又は繊維、成形部品、建物及び輸送の床、不織物、好ましくはシール、ローラー、靴底、ホース、ケーブル、ケーブルコネクタ、ケーブルシース、クッション、ラミネート、プロファイル、ベルト、サドル、フォーム、プラグコネクタ、垂下ケーブル（trailing cables）、太陽電池モジュール、自動車のトリムの製造に、上記の難燃の熱可塑性ポリウレタンの少なくとも１種を含む本発明の組成物を使用する方法に関する。好ましくは、ケーブルシースの製造に使用することである。好ましくは、該製造は、ペレットから、本発明の組成物の射出成形、カレンダー、粉末焼結又は押出により、及び／又は本発明の組成物のさらなる発泡により行われる。」
（オ）「【実施例】
【０１０５】
　実施例は、本発明の組成物の向上した難燃性、優れた機械的特性及び低い排煙濃度を示す。
【０１０６】
　１．原料
　Ｅｌａｓｔｏｌｌａｎ １１８５Ａ１０：１０００の分子量を有するポリテトラヒドロフランポリオール（ＰＴＨＦ）、ブタン−１，４−ジオール及びＭＤＩをベースとし、ＢＡＳＦポリウレタンＧｍｂＨ，Ｅｌａｓｔｏｇｒａｎｓｔｒａｓｓｅ６０, ４９４４８ Ｌｅｍｆoｒｄｅから入手したショア硬度８５ＡのＴＰＵ。
【０１０７】
　Ｍｅｌａｐｕｒ ＭＣ １５ ＥＤ：ＣＡＳ ＃が３７６４０−５７−６であり、ＢＡＳＦ ＳＥ、６７０５６　Ｌｕｄｗｉｇｓｈａｆｅｎ、ドイツから入手し、粒径Ｄ９９％が５０μｍ以下であり、Ｄ５０％が４．５μｍ以下であり、含水量が０．１質量％未満であるシアヌル酸メラミン（１，３，５−トリアジン−２，４，６（１Ｈ，３Ｈ，５Ｈ）−トリオン、１，３，５−トリアジン−２，４，６−トリアミンを有する化合物（１：１））
【０１０８】
　Ｆｙｒｏｌｆｌｅｘ ＲＤＰ：ＣＡＳ ＃が１２５９９７−２１−９であり、Ｓｕｐｒｅｓｔａ　Ｎｅｔｈｅｒｌａｎｄｓ Ｂ．Ｖ．，Ｏｆｆｉｃｅ Ｐａｒｋ Ｄｅ Ｈｏｅｆ，Ｈｏｅｆｓｅｗｅｇ １，３８２１ ＡＥ Ａｍｅｒｓｆｏｏｒｔ、オランダから入手し、２５℃での粘度が７００ｍＰａｓ、酸価が０．１ ｍｇ ＫＯＨ／ｇ未満であり、含水量が０．１質量％未満であるレゾルシノールビス（ジフェニルホスファート）。
【０１０９】
　Ｄｉｓｆｌａｍｏｌｌ ＤＰＫ：ＣＡＳ ＃が０２６４４４−４９−５であり、ＬＡＮＸＥＳＳ　Ｄｅｕｔｓｃｈｌａｎｄ ＧｍｂＨ，５１３６９ Ｌｅｖｅｒｋｕｓｅｎ，ドイツから入手し、酸価が０．１ ｍｇ ＫＯＨ／ｇ未満であり、含水量が０．１質量％未満であるリン酸クレジルジフェニル。
【０１１０】
　Ｅｘｏｌｉｔ ＯＰ １２３０：ＣＡＳ ＃が２２５７８９−３８−８であり、Ｃｌａｒｉａｎｔ　Ｐｒｏｄｕｋｔｅ （Ｄｅｕｔｓｃｈｌａｎｄ） ＧｍｂＨ，Ｃｈｅｍｉｅｐａｒｋ ｋｎａｐｓａｃｋ，５０３５１ Ｈuｒｔｈから入手し、含水量が０．２質量％未満であり、平均粒径（Ｄ５０）が２０〜４０μｍ、ジエチルホスフィン酸アルミニウム。
【０１１１】
　２．混合物の製造
　下記の表２は、各成分を質量部で記載する組成物のリストである。混合物はそれぞれに、１０個のバレル部に分け、３５Ｄの軸長（screw length）を有する２軸押出機Ｂｅｒｓｔｏｆｆ ＺＥ ４０ Ａを用いて製造する。
【０１１２】
【表１】
【０１１３】
　３．機械的特性
　混合部を有するスリーゾーンスクリュー（three-zone screw）（スクリュー比１：３）を備えるＡｒｅｎｚ一軸式押出機を用いて混合物を押出し、厚さ１．６ｍｍのフィルムを得た。測定したパラメーターは、対応する試験試料の、使用したペレットのＭＦＲ、密度、ショア硬度、引張強度、引き裂き伝播抵抗及び破断点伸びであった。
【０１１４】
　４．難燃性
　難燃性を評価するため、厚さ１．６ｍｍの試験試料をＵＬ ９４Ｖ（装置及び電器部品のプラスチック材料の可燃性試験のＵＬ安全基準）に従ってテストする。
【０１１５】
　難燃性を評価するため、ケーブル絶縁及びケーブルシースの従来の押出ライン（４５ｍｍ直径の平滑管押出機）で、ケーブルを製造した。２．５：１の圧縮比を有する従来のスリーゾーンスクリューを使用した。
【０１１６】
　まず、管状法で、０．１ｍｍの個々の混合物を有する個々の混合物で、コア（８本の単線からなる撚線）を絶縁した。絶縁コアの直径は１．０ｍｍであった。これらのコアの３つをより糸状にして、シェル（シェルの厚さが１ｍｍである）を管状法で押出により適用した。ケーブル全体の外径は５ｍｍであった。
【０１１７】
　その後、ＶＷ１テスト（ＵＬ標準１５８１、§１０８０−ＶＷ−１（垂直試料）燃焼試験）をケーブルに対して行った。いずれの場合にも、試験を３つのケーブルに対して行った。」
ケ　甲９に記載された事項
　甲９には次の記載がある。
「２．２　りん系難燃剤
　リン系難燃剤は，図１のようにリン酸エステル，赤リン，ＡＰＰ，ホスフィン酸金属塩，ＩＦＲ系に分類できる．それらの分子構造を図５に，性状を表５に示す．その中でも使用量から見てリン酸エステルが主要な位置を占めている．
・・・
　　　　　　　表５　りん酸エステル系難燃剤の性状
名称　　 　　　　　　粘度cp(20℃)　　P含有量％　　引火点℃
・・・
縮合型りん酸エステル
ＲＤＰ（レゾルシノルビス（ジフェニル）ホスフェート）
　　　　　　　　　　　　　　600　　　　10.2　　　　　302
ＢＤＰ（ビスフェノルＡビスジフェニルホスフェート）
　　　　　　　　　　　　　1,800　　　　8.8　　　　　334
含ハロゲンりん酸エステル
・・・
ＴＣＰＰ（トリス（クロロプロピル）ホスフェート）
　　　　　　　　　　　　　　68　　　　9.3　　　　　　219
・・・
　ホスフィン酸金属塩は，熱分解温度が３００℃以上で高く，耐熱エンプラの加工温度で安定であるという特徴を生かした用途が期待される（表６）．特にＰＡ，ＰＢＴ，ＰＥＴ等の耐熱エンプラ難燃材料への応用に期待されており，臭素系難燃剤と三酸化アンチモン併用系とほぼ同等の難燃性，物性が得られる（表７）．」（３４４頁右欄２行〜３４５頁左欄１４行）
コ　甲１０に記載された事項
　甲１０には次の記載がある。
「　　　　　　　　　　　安全データシート
　　　　　　　　　　りん酸クレジルジフェニル
　　　　　　　　　　　　　　　　　　　　　　作成日　2014年3月31日
１．化学品等及び会社情報
化学品等の名称　　　　　　　　りん酸クレジルジフェニル
　　　　　　　　　　　　　　(phosphoric acid cresyl diphenyl ester)
・・・
９．物理的及び化学的性質
物理的状態
　形状　　　　　　　　　　　　液体 
　色　　　　　　　　　　　　　無色
　臭い　　　　　　　　　　　　非常にわずかな臭い 
・・・
　融点・凝固点　　　　　　　　-38℃：HSDB(2013) 
　沸点、初留点及び沸騰範囲　　390℃（760 mm Hg）：HSDB(2013) 
・・・」
（２）本件発明１について
ア　対比
　本件発明１と甲１発明を対比する。
　甲１発明の「ポリイソシアネート成分」、「ポリオール」、「難燃性ポリウレタン硬質フォーム材料」及び「配合液」は、本件発明１の「ポリイソシアネート化合物」、「ポリオール化合物」、「フォーム」及び「液状組成物」に相当する。また、甲１発明の「難燃剤であるトリスモノクロロプロピルフォスフェート（TCPP）」はリン酸エステル系化合物であるから（上記（１）ア（オ））、本件発明１の「リン化合物」に相当する。そして、本件発明１と甲１発明は、発泡剤、触媒及び整泡剤を含有する点でも共通する。
　また、本件発明１の「粘度」の測定温度に関して、本件明細書には、「粘度は、温度２０℃において、BH型粘度計で測定した２０ｒｐｍにおける粘度（４回転目の指針値）である。」と記載されており（後記段落【００４４】）、２０℃で測定された粘度であるから、甲１発明の「粘度が２０℃において２２０ｍＰａ・ｓである」は、本件発明１の「粘度が５００ｍＰａ・ｓ以下である」と重複一致する。
　
　そうすると、本件発明１と甲１発明は、「ポリイソシアネート化合物と混合することによりフォームを形成する液状組成物であって、ポリオール化合物、発泡剤、触媒、整泡剤、及びリン化合物を含有し、粘度が５００ｍＰａ・ｓ以下である液状組成物。」の点で一致し、次の点で相違する。
相違点１：本件発明１は、「リン化合物として、粉状リン化合物と液状リン化合物を含み、上記粉状リン化合物が、密度１．８ｇ／ｃｍ３以下のホスフィン酸塩化合物を含み、上記液状リン化合物が、有機リン酸エステル化合物を含」むのに対して、甲１発明は、粉状リン化合物である密度１．８ｇ／ｃｍ３以下のホスフィン酸塩化合物を含まず、粉状、液状の物理状態が不明なリン酸エステル系化合物である「トリスモノクロロプロピルフォスフェート（TCPP）」を含む点。
　なお、本件発明において、「密度は２０℃における値である。また、粉状、液状等の状態は、２０℃における各成分単体の状態を表す。」（本件明細書の段落【００２５】）
イ　検討
　相違点１について検討する。
（ア）甲１発明と甲３に記載された事項に基づく容易想到性について
　甲３の特許請求の範囲には、質量パーセントで、ポリエーテルポリオール２０〜３０％、触媒３５〜４５％、発泡剤１〜５％、整泡剤１〜５％、難燃剤化合物２〜８％、ナノ相乗剤２５〜３５％、ポリメチレンポリフェニルイソシアネート２〜５％を含む難燃性ポリウレタン硬質フォーム材料が記載され（上記（１）ウ（ア））、このような配合割合とすることにより、より良好な環境保護、難燃性能、断熱性能及び機械的特性を有する難燃性ポリウレタン硬質フォームを提供することを目的とすることが記載されている（上記（１）ウ（イ））。一方、実施例１には、所定の原料配合とした難燃性ポリウレタン硬質フォーム材料が記載されている（上記（１）ウ（オ））。
　しかしながら、上記実施例１は、触媒、難燃剤化合物、ナノ相乗剤及びポリメチレンポリフェニルイソシアネートの質量パーセントの点で、特許請求の範囲と整合せず、甲３の記載全体を見ても、特許請求の範囲と上記実施例のいずれの配合割合が正しく記載されたものであるのかは不明であるから、甲３は、その記載に重大な瑕疵があるといえる。また、甲３の記載全体を見ても、特許請求の範囲及び上記実施例に記載されたそれぞれの配合割合とすることによる作用効果を具体的に確認することはできない。そうすると、甲３には、原料成分が特定され、配合割合は正しいといえず、作用効果が不明な難燃性ポリウレタン硬質フォーム材料が記載されているといえる。
　また、甲３には、「より良好な環境保護、難燃性能、断熱性能および機械的特性を有する難燃性ポリウレタン硬質フォーム材料を提供する」との課題が記載されており（上記（１）ウ（イ））、特許請求の範囲と上記実施例に記載された難燃性ポリウレタン硬質フォーム材料の構成成分は整合することから、上記実施例に記載された難燃性ポリウレタン硬質フォームの課題も一定程度、理解することができるといえる。
　そして、甲３の上記（１）ウ（エ）の記載によると、上記難燃性ポリウレタン硬質フォーム材料の調製方法は、ポリエーテルポリオール、触媒、整泡剤、発泡剤を量り取って混合し、次に難燃剤化合物とナノ相乗剤を加えて撹拌した後、最後にポリメチレンポリフェニルイソシアネートを加えて混合するものであるから、甲３には、ポリエーテルポリオール、触媒、整泡剤及び発泡剤の混合物に、難燃剤化合物とナノ相乗剤を添加したポリオール組成物であって、難燃性ポリウレタン硬質フォーム材料を形成するための組成物も記載されているといえる。
　これらのことから、甲３には、実施例１に着目して、ポリメチレンポリフェニルイソシアネートを混合して難燃性ポリウレタン硬質フォームを形成するためのポリオール組成物であって、ポリエーテルポリオール４１１０、エチレンジアミン、水、シリコーン整泡剤、ジエチルホスフィン酸アルミニウム、ピペラジンピロリン酸、ＤＭＭＰ、ナノモレキュラシーブからなるものが記載されているとはいえる。
　
　しかしながら、甲１発明の課題は、発泡安定性を改善し、高品質の硬質ポリウレタンフォームを安定に製造することができる方法を提供することであり（上記（１）ア（イ））、甲３に記載された事項とは、解決しようとする課題が異なるものである。
　また、甲１には、難燃剤等の任意成分を、甲１発明の目的を妨げない範囲で使用することができること（（１）ア（エ））や、粘度低減のために、１分子中の活性水素の数が０又は１である低AH化合物であるリン酸エステル系難燃剤を配合液に添加してもよいこと（上記（１）ア（オ））は記載されているが、粉状であるホスフィン酸塩化合物を添加することについては何ら記載も示唆もされておらず、これを添加することにより配合液の粘度低減にどのような影響を与えるかも不明である。
　そうすると、甲１発明において、甲３に記載されたポリオール組成物の構成成分のうち、ジエチルホスフィン酸アルミニウムに注目して、これを添加することが当業者にとって容易に想到し得たことであるとはいえない。
　そして、本件発明１は、「ポリイソシアネート化合物と混合することによりフォームを形成する液状組成物について、その貯蔵安定性、施工作業性等を改善することができる。さらに、低熱伝導性、耐熱性等において優れた性能を有する均質なフォームを形成できる」（本件明細書の段落【０００９】）という優れた効果を奏するものであり、この効果は実施例１〜３３（後記２（１）エ）から具体的に理解することができる。
（イ）甲１発明と甲８に記載された事項に基づく容易想到性について
　甲８には、熱可塑性ポリウレタン、シアヌル酸メラミン、第１の含リン難燃剤（Ｆ１）であるリン酸エステル、及び、さらなる含リン難燃剤（Ｆ２）であるホスフィン酸塩を含む組成物が記載されており（上記（１）ク（ア））、当該組成物の具体例として、レゾルシノールビス（ジフェニルホスファート）及びジエチルホスフィン酸アルミニウムを含む組成物（実施例I）、並びに、リン酸クレジルジフェニル及びジエチルホスフィン酸アルミニウムを含む組成物（実施例II）も記載されている（上記（１）ク（エ））。
　しかしながら、甲８に記載された組成物は、熱可塑性ポリウレタン組成物であって（上記（１）ク（ア）及び（ウ））、ポリオール化合物を含む組成物ではなく、ポリウレタンフォームを形成するためのポリオール組成物でもない。また、甲８に記載された組成物が解決しようとする課題は、優れた機械的特性を有し、優れた難燃性を示し、且つ、同時に優れた機械的及び化学的安定性を有する難燃の熱可塑性ポリウレタンを提供することであり（上記（１）ク（イ））、甲１発明の課題は、発泡安定性を改善し、高品質の硬質ポリウレタンフォームを安定に製造することができる方法を提供することであって（上記（１）ア（イ））、両者の課題は大きく異なるものである。
　そうすると、甲１発明において、甲８に記載された事項に基づいて、「リン化合物として、粉状リン化合物と液状リン化合物を含み、上記粉状リン化合物が、密度１．８ｇ／ｃｍ３以下のホスフィン酸塩化合物を含み、上記液状リン化合物が、有機リン酸エステル化合物を含」むことが動機づけられるとはいえない。
　そして、上記（ア）で述べたように、本件発明１は、ポリオール組成物の貯蔵安定性、施工作業性等を改善し、そのフォームは低熱伝導性、耐熱性等において優れた性能を有するという効果を奏するものであり、そのような効果が、甲１〜甲１０の記載に基づいて予測し得るものであるとはいえない。
ウ　小括
　したがって、本件発明１は、甲１に記載された発明、及び甲１〜甲１０の記載に基づいて、当業者が容易に発明をすることができたものであるとはいえない。
（３）本件発明２及び３について
　本件発明２は、本件発明１を直接引用するものであり、上記（２）で本件発明１について述べたように、甲２に記載された発明、及び甲１〜甲１０に記載された事項に基づいて、当業者が容易に発明をすることができたものでない。
　また、被覆方法の発明である本件発明３も、本件発明１を直接または間接的に引用するものであり、上記（２）で本件発明１について述べたように、甲１に記載された発明、及び甲１〜甲１０に記載された事項に基づいて、当業者が容易に発明をすることができたものでない。
（４）まとめ
　以上のとおり、本件発明１〜３は、甲１に記載された発明、及び甲１〜甲１０に記載された事項に基いて、当業者が容易に発明をすることができたものではないから、取消理由１（進歩性）によっては、本件特許の請求項１〜３に係る特許を取り消すことはできない。
２　取消理由４（明確性要件）について
　事案に鑑みて、取消理由４（明確性要件）から検討する。
（１）発明の詳細な説明に記載された事項
　本件明細書の発明の詳細な説明には、次の事項が記載されている。
ア　「【００１１】
　本発明の液状組成物は、ポリイソシアネート化合物と混合することによって、フォームを形成するものであり、必須成分として、ポリオール化合物、発泡剤、触媒、整泡剤、及びリン化合物を含有する。
【００１２】
　ポリオール化合物としては、例えば、ポリエステルポリオール、ポリエーテルポリオール、ポリカーボネートポリオール、ポリラクトンポリオール、ポリブタジエンポリオール、ポリペンタジエンポリオール、ひまし油系ポリオール等が挙げられ、これらの１種または２種以上が使用できる。
【００１３】
　このうち、ポリエステルポリオールとしては、例えば、芳香族ポリエステルポリオール、脂肪族ポリエステルポリオール、芳香族／脂肪族ポリエステルポリオール等が挙げられ、これらの１種または２種以上が使用できる。具体的に、芳香族ポリエステルポリオールとしては、例えば、オルトフタル酸、イソフタル酸、テレフタル酸、無水フタル酸等の芳香族多塩基酸と多価アルコールとを反応させて得られる縮合ポリエステルポリオール、ポリエチレンテレフタレート等のフタル酸系ポリエステル成形物を分解して得られるフタル酸系ポリエステルポリオール等が挙げられる。脂肪族ポリエステルポリオールとしては、例えば、コハク酸、アジピン酸、アゼライン酸、セバシン酸、マレイン酸、フマル酸等の脂肪族多塩基酸と多価アルコールとを反応させて得られる縮合ポリエステルポリオール等が挙げられる。芳香族／脂肪族ポリエステルポリオールとしては、例えば、芳香族多塩基酸及び脂肪族多塩基酸と多価アルコールとを反応させて得られる縮合ポリエステルポリオール等が挙げられる。
　本発明では、ポリオール化合物としてポリエステルポリオールを含むことが望ましく、耐熱性等の点から芳香族ポリエステルポリオール、付着性等の点から脂肪族ポリエステルポリオール、あるいは、耐熱性、付着性等の点から芳香族／脂肪族ポリエステルポリオール等を単独またはブレンドして使用することができる。本発明では特に、芳香族／脂肪族ポリエステルポリオールを含むことが好ましい。
【００１４】
　ポリエーテルポリオールとしては、例えば、芳香族ポリエーテルポリオール、リン含有ポリエーテルポリオール、グリセリン系ポリエーテルポリオール、アミノ基含有ポリエーテルポリオール等が挙げられる。具体的に、芳香族ポリエーテルポリオールとしては、例えば、ビスフェノールＡを開始剤としてアルキレンオキサイド（例えば、エチレンオキサイド、プロピレンオキサイド等）を付加することで得られるビスフェノールＡ型ポリエーテルポリオール、芳香族アミン（例えば、トルエンジアミン、ジエチルトルエンジアミン、４，４’−ジアミノジフェニルメタン、ｐ−フェニレンジアミン、ｏ−フェニレンジアミン、ナフタレンジアミン、トリエタノールアミン、マンニッヒ縮合物等）を開始剤としてアルキレンオキサイドを付加することで得られる芳香族アミン系ポリエーテルポリオール等が挙げられる。リン含有ポリエーテルポリオールとしては、例えば、リン酸エステル構造を有するジオールであるジアルキル−Ｎ，Ｎ−ビス（２−ヒドロキシエチル）アミノメチルホスホネート等が挙げられる。グリセリン系ポリエーテルポリオールとしては、グリセリンを開始剤としてアルキレンオキサイドを付加することで得られるポリエーテルポリオール等が挙げられる。アミノ基含有ポリエーテルポリオールとしては、例えば、低分子量アミン（例えば、エチレンジアミン、プロピレンジアミン、ブチレンジアミン、ヘキサメチレンジアミン、ネオペンチルジアミン等）を開始剤としてアルキレンオキサイドを付加したもの等が挙げられる。
【００１５】
　本発明におけるポリオール化合物の水酸基価は、特に限定されないが、５０ｍｇＫＯＨ／ｇ以上５００ｍｇＫＯＨ／ｇ以下であることが望ましい。
　なお水酸基価は、試料１ｇに含まれる水酸基と等モルの水酸化カリウムのｍｇ数によって表される値であり、ＪＩＳ  Ｋ  １５５７−１：２００７  プラスチック−ポリウレタン原料ポリオール試験方法−第１部：水酸基価の求め方に基づいて測定した値である。（Ａ）成分の水酸基価とは、全ての（Ａ）成分の混合物で測定した値である。
【００１６】
　また、本発明におけるポリオール化合物では、貯蔵安定性等の点から、酸価を有するポリオール、特に、酸価を有するポリエステルポリオールを含むことが望ましい。酸価としては、特に限定されないが、１０ｍｇＫＯＨ／ｇ以上３００ｍｇＫＯＨ／ｇ以下（さらには２０ｍｇＫＯＨ／ｇ以上２５０ｍｇＫＯＨ／ｇ以下）であることが望ましい。なお酸価は、試料１ｇ中に存在する酸成分を中和するのに必要な水酸化カリウムのｍｇ数であり、ＪＩＳ  Ｋ  ５６０１−２−１：１９９９  塗料成分試験方法「酸価（滴定法）」に基づいて測定した値である。
　ポリオール化合物中に含まれる酸価を有するポリオールの比率は、０．１重量％以上２０重量％以下、さらには０．５重量％以上１５重量％以下であることが望ましい。」
イ　「【００２８】
　本発明において、上記粉状リン化合物としてはホスフィン酸塩化合物が好ましい。このようなホスフィン酸塩化合物の使用により、耐熱性等において一層優れた性能を得ることが可能となる。
・・・
【００３１】
　本発明において、粉状リン化合物の混合量は、ポリオール化合物の固形分１００重量部に対して、好ましくは１〜３００重量部、より好ましくは２〜１５０重量部、さらに好ましくは３〜１３５重量部、最も好ましくは５〜１００重量部である。粉状リン化合物の混合量がこのような範囲内であれば、貯蔵安定性、ハンドリング性、施工作業性、耐熱性等の点において好適である。
【００３２】
　本発明の液状組成物では、リン化合物として、上記粉状リン化合物と共に、液状リン化合物を使用することができる。本発明では、リン化合物として、粉状リン化合物と液状リン化合物を含むことにより、液状組成物の粘度低減化、貯蔵安定性、施工作業性、フォーム形成性、耐熱性等において、より一層好ましい性能を得ることができる。このような効果は、粉状リン化合物と液状リン化合物との相溶性が良く、液状リン化合物の存在によって、粉状リン化合物の分散性が高まる（粉状リン化合物の少なくとも一部が溶解したような状態で分散する）こと等によって奏されるものと考えられる。
・・・
【００３５】
　本発明では、特に、粉状リン化合物として上記ホスフィン酸塩化合物を用い、液状リン化合物として上記有機リン酸エステル化合物を用いることが好ましい。」
ウ　「【００４４】
　本発明の液状組成物の粘度は５００ｍＰａ・ｓ以下であり、より好ましくは２０〜３５０ｍＰａ・ｓ、さらに好ましくは５０〜２５０ｍＰａ・ｓである。なお、粘度は、温度２０℃において、ＢＨ型粘度計で測定した２０ｒｐｍにおける粘度（４回転目の指針値）である。本発明では、上記粉状リン化合物の使用により、液状組成物の粘度を５００ｍＰａ・ｓ以下に設定しても、十分な貯蔵安定性を確保することができ、施工時の撹拌作業等が軽減され、ハンドリング性、施工作業性等の点も有利となる。さらに、このような粘度設定により、ポリイソシアネート化合物との混和性が高まり（迅速かつ均一に混和する）、安定した施工を行うことができ、均質なフォームが形成できる。」
エ　「【実施例】
【００５３】
　以下に実施例を示し、本発明の特徴をより明確にする。
【００５４】
　第１液として、表１に示す重量割合にて下記原料を均一に混合した液状組成物（第１液１〜３６）を用意した。なお、表１において、触媒については有効成分の量を記載している。
・ポリオール化合物１：芳香族ポリエステルポリオール（テレフタル酸系ポリエステルポリオール、粘度１９００ｍＰａ・ｓ、酸価：０ｍｇＫＯＨ／ｇ、水酸基価：２５０ｍｇＫＯＨ／ｇ）
・ポリオール化合物２：芳香族ポリエステルポリオール（テレフタル酸系ポリエステルポリオール、粘度１７０００ｍＰａ・ｓ、酸価：０ｍｇＫＯＨ／ｇ、水酸基価：２５０ｍｇＫＯＨ／ｇ）
・ポリオール化合物３：脂肪族ポリエステルポリオール（コハク酸系ポリエステルポリオール、粘度９０００ｍＰａ・ｓ、酸価：０ｍｇＫＯＨ／ｇ、水酸基価：１００ｍｇＫＯＨ／ｇ）
・ポリオール化合物４：芳香族ポリエーテルポリオール（マンニッヒ変性ポリエーテルポリオール、粘度４０００ｍＰａ・ｓ、酸価：０ｍｇＫＯＨ／ｇ、水酸基価：３５０ｍｇＫＯＨ／ｇ）
・ポリオール化合物５：芳香族／脂肪族ポリエステルポリオール（フタル酸／アジピン酸系ポリエステルポリオール、粘度９００ｍＰａ・ｓ、酸価：０ｍｇＫＯＨ／ｇ、水酸基価：３５０ｍｇＫＯＨ／ｇ）
・ポリオール化合物６：芳香族ポリエステルポリオール（フタル酸系ポリエステルポリオール、粘度３０００ｍＰａ・ｓ、酸価：１６０ｍｇＫＯＨ／ｇ、水酸基価：２５０ｍｇＫＯＨ／ｇ）
・発泡剤１：ハイドロクロロフルオロオレフィン
・発泡剤２：ハイドロフルオロオレフィン
・発泡剤３：水（水酸基価：６２３３ｍｇＫＯＨ／ｇ）
・触媒１：ヌレート化触媒（テトラアルキルアンモニウム有機酸塩） 
・触媒２：樹脂化触媒（１，２‐ジメチルイミダゾール） 
・触媒３：泡化触媒（ビス（２−ジメチルアミノエチル）エーテル）
・粉状リン化合物１：ホスフィン酸塩化合物（トリス（ジエチルホスフィン酸）アルミニウム、平均粒径４μｍ、密度１．３５ｇ／ｃｍ３）
・粉状リン化合物２：ホスフィン酸塩化合物（トリス（ジエチルホスフィン酸）アルミニウム、平均粒径１０μｍ、密度１．３５ｇ／ｃｍ３）
・粉状リン化合物３：亜リン酸アルミニウム（平均粒径１０μｍ、密度２．１０ｇ／ｃｍ３）
・液状リン化合物１：有機リン酸エステル化合物（トリス（β−クロロプロピル）ホスフェート、密度１．２９ｇ／ｃｍ３）
・二重結合化合物１：エチレン性不飽和二重結合含有化合物（トリメチロールプロパントリアクリレート、エチレン性不飽和二重結合濃度１０ｍｍｏｌ／ｇ、水酸基価：０ｍｇＫＯＨ／ｇ）
・二重結合化合物２：エチレン性不飽和二重結合含有化合物（ペンタエリスリトールテトラアクリレート、エチレン性不飽和二重結合濃度１１ｍｍｏｌ／ｇ、水酸基価：０ｍｇＫＯＨ／ｇ）
・二重結合化合物３：エチレン性不飽和二重結合含有化合物（ペンタエリスリトールトリアクリレート、エチレン性不飽和二重結合濃度：１０ｍｍｏｌ／ｇ、水酸基価：２５ｍｇＫＯＨ／ｇ）
・整泡剤：シリコーン系整泡剤
【００５５】
（１）貯蔵安定性
　第１液について、製造後、２０℃下にて１４日間放置したときの外観変化を目視にて観察した。評価基準は以下のとおりである。結果を表１に示す。
○：異常なし
△：軽度の沈降、凝集等が発生
×：著しい沈降、凝集等が発生
　なお、粘度は製造直後の第一液について、温度２０℃、ＢＨ型粘度計で測定した２０ｒｐｍにおける粘度（４回転目の指針値）である。
【００５６】
　次に、第２液として、ポリメリックＭＤＩからなるもの（第２液１）を用意し、以下の試験を行った。
【００５７】
　第１液、第２液をそれぞれ４０℃に加温し、これらを表２に示すイソシアネート指数となるように混合し、得られた混合液を基材（スレート板）に塗工し、発泡させて、基材の片面全体がフォームで被覆された試験体（厚み５０ｍｍ）を得た。得られた試験体について下記の方法で各試験を実施した。第１液と第２液の組み合わせ、及びその結果を表２に示す。
【００５８】
（２）フォーム形成性
　形成されたフォームの状態を目視にて観察した。評価基準は以下のとおりである。
◎：均質なフォームが形成された。
○：ほぼ均質なフォームが形成された。
△：フォームに一部異常（不均一発泡、付着不良等）が認められた。
×：フォームに異常が認められた。
【００５９】
（３）熱伝導率
　試験体のフォーム部分を切り出し、熱伝導率計を用いて、熱伝導率を測定した。評価基準は以下のとおりである。
○：熱伝導率が０．０３Ｗ／（ｍ・Ｋ）以下
×：熱伝導率が０．０３Ｗ／（ｍ・Ｋ）超
【００６０】
（４）耐熱性試験
　ＩＳＯ  ５６６０に規定されるコーンカロリーメーターを用いて実施した。なお、加熱強度は５０ｋＷ／ｍ２、加熱時間は５分、１０分、２０分でそれぞれ行った。評価項目及び評価基準は、以下のとおりである。
【００６１】
（評価項目）
（４−１）寸法変化
Ａ：試験後の厚み方向の寸法変化が５ｍｍ以下
Ｂ：試験後の厚み方向の寸法変化が５ｍｍ超１０ｍｍ以下
Ｃ：試験後の厚み方向の寸法変化が１０ｍｍ超２０ｍｍ以下
Ｘ：試験後の厚み方向の寸法変化が２０ｍｍ超
（４−２）総発熱量
Ａ：総発熱量が８ＭＪ／ｍ２以下
Ｘ：総発熱量が８ＭＪ／ｍ２超
（４−３）最大発熱速度
Ａ：最大発熱速度が２００ｋＷ／ｍ２以下
Ｘ：最大発熱速度が２００ｋＷ／ｍ２超
【００６２】
（評価基準）
【００６３】
【表１】
【００６４】
【表２】
【００６５】
　表１、２の結果から明らかなように、本発明の液状組成物（実施例１〜３３）は、経時的な沈降や凝集等が認められず、貯蔵安定性に優れ、施工作業性にも優れるものであった。また、本発明の液状組成物を用いて形成したフォームは、均質なものであり、熱伝導率が低く、耐熱性試験において、寸法変化、総発熱量、最大発熱速度等を十分に抑制することができ、さらにフォーム内に健全部を残存させることができ、優れた耐熱性を示すものであった。」
（３）当審の判断
　本件発明２は、本件発明１を引用して、「上記粉状リン化合物の含有量が、上記ポリオール化合物の固形分１００重量部に対し、１〜３００重量部であること」をさらに特定するものである。
　そこで、本件発明２の「上記ポリオール化合物の固形分１００重量部」との特定が、本件発明２を不明確するものであるかを検討する。
　ポリオール化合物として、常温で固体であるポリエステルポリオールなど、固形であるものは本件出願前に周知であり、このようなポリオール化合物を用いる場合、「ポリオール化合物の固形分１００重量部」は、ポリオール化合物１００重量部と同義になると解される。
　そうすると、上記「上記粉状リン化合物の含有量が、上記ポリオール化合物の固形分１００重量部に対し、１〜３００重量部であること」は、本件発明２を把握できない程度に不明確であるとまではいえない。
　したがって、本件発明２は明確であり、取消理由４（明確性要件）によっては、本件特許の請求項２及び３に係る特許を取り消すことはできない。
３　取消理由２（実施可能要件）について
（１）特許法第３６条第４項第１号（実施可能要件）について
　特許法第３６条第４項第１号は、「前項第三号の発明の詳細な説明の記載は、次の各号に適合するものでなければならない。
一　経済産業省令で定めるところにより、その発明の属する技術の分野における通常の知識を有する者がその実施をすることができる程度に明確かつ十分に記載したものであること。」と定めている。
　これは、その発明の属する技術の分野における通常の知識を有する者（以下、「当業者」という。）が、明細書に記載した事項と出願時の技術常識とに基づき、その発明を実施することができる程度に、発明の詳細な説明を記載しなければならないことを意味するものである。そこで、この点について以下に検討する。
（２）当審の判断
　本件発明２の「上記ポリオール化合物の固形分１００重量部」に関して、上記２で述べたとおり、発明の詳細な説明には、「ポリオール化合物の固形分」について直接的な説明はないものの、発明の詳細な説明の記載及び本件出願時の技術常識を参酌すれば、上記固形分がポリオール化合物自体を指すことは明らかである。
　そうすると、発明の詳細な説明は、当業者が本件発明２及び３の実施をすることができる程度に明確かつ十分に記載したものであり、取消理由２（実施可能要件）によっては、本件特許の請求項２及び３に係る特許を取り消すことはできない。
４　取消理由３（サポート要件）について
（１）発明の詳細な説明に記載された事項
　本件明細書の発明の詳細な説明には、上記２（１）ア〜エの他、次の事項が記載されている。
ア　「【０００６】
　本発明はこのような課題に鑑みなされたもので、本発明の主たる目的は、ポリイソシアネート化合物と混合することによりフォームを形成する液状組成物について、その貯蔵安定性、施工作業性等を改善すること、そして低熱伝導性、耐熱性等において優れた性能を有する均質なフォームを形成させることである。」
イ　「【００４４】
　本発明の液状組成物の粘度は５００ｍＰａ・ｓ以下であり、より好ましくは２０〜３５０ｍＰａ・ｓ、さらに好ましくは５０〜２５０ｍＰａ・ｓである。なお、粘度は、温度２０℃において、ＢＨ型粘度計で測定した２０ｒｐｍにおける粘度（４回転目の指針値）である。本発明では、上記粉状リン化合物の使用により、液状組成物の粘度を５００ｍＰａ・ｓ以下に設定しても、十分な貯蔵安定性を確保することができ、施工時の撹拌作業等が軽減され、ハンドリング性、施工作業性等の点も有利となる。さらに、このような粘度設定により、ポリイソシアネート化合物との混和性が高まり（迅速かつ均一に混和する）、安定した施工を行うことができ、均質なフォームが形成できる。
【００４５】
　液状組成物の粘度が５００ｍＰａ・ｓを超える場合は、液状組成物自体の貯蔵安定性には有利であるが、ポリイソシアネート化合物と混合した際、その均一な混和を迅速に行うことが困難となる。そのため、不十分な混和状態のまま発泡が開始してしまい、均質なフォームが得られず、付着不良等の異常が生じやすくなる。吹付け施工においては、圧力異常、詰まり等が生じるおそれもある。」
（２）特許法第３６条第６項第１号（サポート要件）について
　特許請求の範囲の記載が、明細書のサポート要件に適合するか否かは、特許請求の範囲の記載と発明の詳細な説明の記載とを対比し、特許請求の範囲に記載された発明が、発明の詳細な説明に記載された発明で、発明の詳細な説明の記載により、当業者が当該発明の課題を解決できると認識できる範囲のものであるか否か、また、その記載や示唆がなくとも当業者が出願時の技術常識に照らし当該発明の課題を解決できると認識できる範囲のものであるか否かを検討して判断すべきものである。この点について、以下に検討する。
（３）本件発明が解決しようとする課題
　本件発明が解決しようとする課題は、上記（１）アによると、「ポリイソシアネート化合物と混合することによりフォームを形成する液状組成物について、その貯蔵安定性、施工作業性等を改善」し、「低熱伝導性、耐熱性等において優れた性能を有する均質なフォームを形成させる」ことができる液状組成物を提供することであると解される。
（４）当審の判断
ア　取消理由３−１（ポリオール化合物の固形分）について
　本件発明２の「上記ポリオール化合物の固形分１００重量部」に関して、上記２で述べたとおり、発明の詳細な説明には、「ポリオール化合物の固形分」について直接的な説明はないものの、発明の詳細な説明の記載及び本件出願時の技術常識を参酌すれば、上記固形分がポリオール化合物自体を指すことは明らかである。
　そして、発明の詳細な説明には、申立人が申立書で述べるように、ポリオール化合物１００重量部に対して、粉状リン化合物を２〜１１０重量部の範囲内の量で添加した第１液１〜２９を調製し、これをポリメリックＭＤＩからなる第２液と混合して、基材に塗工し発泡してフォームを形成した実施例１〜２９が記載されている（上記２（１）エ）。そして、表１及び表２から、第１液１〜２９は貯蔵安定性に優れ、それを用いて形成したフォームは、フォーム形成性、熱伝導性、耐熱性に優れたものであったことが具体的に示されている。
　また、本件明細書には、「粉状リン化合物の混合量は、ポリオール化合物の固形分１００重量部に対して、好ましくは１〜３００重量部・・・である。粉状リン化合物の混合量がこのような範囲であれば、貯蔵安定性、ハンドリング性、施工作業性、耐熱性等の点において好適である」と記載され（上記２（１）イ）、上述のように、実施例１〜２９においてポリオール化合物１００重量部に対して粉状リン化合物を２〜１１０重量部の範囲内で添加した液状組成物を調製し、液状組成物及び形成したフォームが上記課題を解決することが具体的に示されている。これらの記載から、当業者であれば、粉状リン化合物の混合量が１〜３００重量部の範囲内であれば、そのうちの比較的少ない含有量であっても、本件発明の上記課題を解決できることを理解できると解される。また、粉状リン化合物の混合量が１１０重量部超３００重量部以下である場合に、上記課題を解決できないと解すべき本件出願日時点の技術常識も見当たらない。
イ　取消理由３−２（液状組成物の粘度）について　
　本件発明１の「粘度が５００ｍＰａ・ｓ以下である」に関して、発明の詳細な説明には、「本発明では、上記粉状リン化合物の使用により、液状組成物の粘度を５００ｍＰａ・ｓ以下に設定しても、十分な貯蔵安定性を確保することができ、施工時の撹拌作業等が軽減され、ハンドリング性、施工作業性等の点でも有利となる」こと、及び「液状組成物の粘度が５００ｍＰａ・ｓを超える場合は、液状組成物自体の貯蔵安定性に有利ではあるが、ポリイソシアネート化合物と混合した際、その均一な混和を迅速に行うことが困難となる」ことが記載され（上記（１）イ）、また、実施例により、粘度が８５〜２８０の範囲内にある液状組成物を調製し、本件発明の上記課題を解決できることを具体的に示しており（上記２（１）エ）、これらの記載から、当業者であれな液状組成物の粘度が５００ｍＰａ・ｓ以下の場合に上記課題を解決できることを理解できると解される。
ウ　小括
　したがって、発明の詳細な説明には、本件発明１〜３が、本件発明の上記課題を解決することができることを当業者が認識できるように記載されており、取消理由３（サポート要件）によっては、本件特許の請求項１〜３に係る特許を取り消すことはできない。
　なお、申立人は、本件発明１〜３において、粉状リン化合物の含有量が１１０重量部超３００重量部以下である場合や、液状組成物の粘度が８５ｍＰａ・ｓ以下や２８０ｍＰａ・ｓ超５００ｍＰａ・ｓ以下である場合に上記課題を解決することを明らかにしていない旨の主張に関して、その技術的根拠を何ら具体的に提示していない。
第５　むすび
　以上のとおり、申立書に記載した特許異議の申立ての理由によっては、本件特許の請求項１〜３に係る特許を取り消すことはできない。
　他に、本件特許の請求項１〜３に係る特許を取り消すべき理由を発見しない。
　よって、結論のとおり決定する。 
【異議決定日】
令和２年７月３日（２０２０．７．３）